(57)【要約】      （修正有）【課題】重合性、溶剤との相溶性、および樹脂などへの分散性に優れた紫外線吸収剤およびその製造方法の提供。【解決手段】式（１）の紫外線吸収剤。2005206720.tif 000012（Ｒ1およびＲ2は、式（２）の化合物、シクロヘキシレン、ジメチレンシクロヘキシレンであって、少なくとも１つが式（２）の化合物であり、、Ｒ3は、Ｃ１〜１０のアルキレン、シクロヘキシレン、ジメチレンシクロヘキシレンを示し、ｍは、２〜４０である。）2005206720.tif 000013（Ｒ4およびＲ5は、水素原子、Ｃ１〜４のアルキル基、アルコキシ基、アリール基、ハロゲン原子を、また、Ｒ6およびＲ7は、水酸基またはＣ１〜１２のヒドロキシアルキル基等を示す。）【選択図】なし【特許請求の範囲】
【請求項１】
一般式（１）で示される反応性紫外線吸収剤。
【化１】
2005206720.tif 000009
（式中、Ｒ1およびＲ2は、同一または異なっており、下記一般式（２）で示される化合物から誘導されるユニット、シクロヘキシレンのユニット、またはジメチレンシクロヘキシレンのユニットであって、少なくとも１つの下記一般式（２）で示される化合物から誘導されるユニットを有し、Ｒ3は、炭素数１〜１０のアルキレンのユニット、シクロヘキシレンのユニット、またはジメチレンシクロヘキシレンのユニットを示し、ｍは、２〜４０である。なお、Ｒ2は、繰り返し単位において、同一または異なっていてもよい。）
【化２】
2005206720.tif 000010
（式中、Ｒ4およびＲ5は同一または異なっており、水素原子、炭素数１〜４個のアルキル基、炭素数１〜４個のアルコキシ基、アリール基、またはハロゲン原子を示す。また、Ｒ6およびＲ7は同一または異なっており、水酸基または炭素数１〜１２の直鎖状もしくは分岐状のヒドロキシアルキル基、ラジカル重合性不飽和基、または（メタ）アクリロイル基である。）
【請求項２】
Ｒ3が、炭素数１〜１０のアルキレンである請求項１記載の反応性紫外線吸収剤。
【請求項３】
数平均分子量が３，０００以下である請求項１または２記載の反応性紫外線吸収剤。
【請求項４】
数平均分子量が５，０００〜２０，０００である請求項１または２記載の反応性紫外線吸収剤。
【請求項５】
一般式（２）で示されるベンゾトリアゾール系紫外線吸収剤と、ジカルボン酸化合物およびジオール化合物より選ばれる１種以上の化合物とを反応させる工程を含む、反応性紫外線吸収剤の製造方法。
【化３】
2005206720.tif 000011
（式中、Ｒ4およびＲ5は同一または異なっており、水素原子、炭素数１〜４個のアルキル基、炭素数１〜４個のアルコキシ基、アリール基、またはハロゲン原子を示す。また、Ｒ6およびＲ7は同一または異なっており、水酸基または炭素数１〜１２の直鎖状もしくは分岐状のヒドロキシアルキル基、ラジカル重合性不飽和基、または（メタ）アクリロイル基である。）
【発明の詳細な説明】
【技術分野】
【０００１】
本発明は、反応性紫外線吸収剤に関し、詳細には、重合性、溶剤との相溶性、および樹脂などへの分散性に優れた紫外線吸収剤およびその製造方法に関する。
【背景技術】
【０００２】
従来、紫外線吸収剤は、塗料、コーティング剤、インク、樹脂などに添加し、劣化防止の目的で使用されている。しかしながら、これら紫外線吸収剤は、非反応性の低分子化合物であったため、塗料、コーティング剤など薄膜として物品に使用した場合、薄膜からのブリードアウトが生じたり、乾燥および加熱などによって昇華、蒸散するなど、性能を維持することが困難であった。
【０００３】
そこで、下記式（３）に示されるような、ベンゾトリアゾール系紫外線吸収剤にヒドロキシエチル基を有し、前記樹脂を構成するモノマーとの共重合が可能な紫外線吸収剤が開発されている（非特許文献１）。
【０００４】
【化１】
2005206720.tif 000002
【０００５】
しかしながら、この紫外線吸収剤は、塗料やインクなどの溶剤への溶解性、樹脂との相溶性および重合性が必ずしも充分でなく、モノマーとともに共重合させると、相溶していない紫外線吸収剤が過剰に加熱されるため、変色しやすいという問題がある。
【０００６】
また、特許文献１には、分子内に水酸基やヒドロキシアルキル基などの良好な反応性を有する官能基を有する特定のビスベンゾトリアゾールフェノール系化合物を、水性エマルションおよび架橋剤に配合し、その水性エマルションの官能基や架橋剤中の官能基と化学結合することにより、長期のバクロにおいても塗膜中から溶出することなく塗膜の耐候性を保持しうる水性塗料が開示されている。
【０００７】
しかしながら、この水性塗料は、前記ビスベンゾトリアゾールフェノール系化合物の溶解性が著しく低く、水性塗料中で固体のまま存在するため、架橋剤との反応性が十分でないという問題がある。
【０００８】
さらに、特許文献２には、ベンゾトリアゾール系紫外線吸収剤とラクトン類を開環付加重合させて得られる紫外線吸収剤が開示されている。
【０００９】
しかしながら、この紫外線吸収剤は、樹脂または溶剤への相溶性は改善されているものの、その選択性が強いという問題がある。
【００１０】
【特許文献１】特開２００２−１２８２３号公報
【特許文献２】特開平１０−２６５５５７号公報
【非特許文献１】「塗装と塗料」、塗料出版社、Ｎｏ．６０７、２０００年８月
【発明の開示】
【発明が解決しようとする課題】
【００１１】
本発明の目的は、重合性、溶剤との相溶性、および樹脂などへの分散性に優れた紫外線吸収剤およびその製造方法を提供することである。
【課題を解決するための手段】
【００１２】
すなわち、本発明は、一般式（１）で示される反応性紫外線吸収剤に関する。
【００１３】
【化２】
2005206720.tif 000003
【発明の効果】
【００１４】
本発明によれば、重合性、溶剤との相溶性、および樹脂などへの分散性に優れた紫外線吸収剤を得ることができる。
【発明を実施するための最良の形態】
【００１５】
本発明の反応性紫外線吸収剤は、以下の一般式（１）で表される。
【００１６】
【化３】
2005206720.tif 000004
【００１７】
（式中、Ｒ1およびＲ2は、同一または異なっており、下記一般式（２）で示される化合物から誘導されるユニット、シクロヘキシレンのユニット、またはジメチレンシクロヘキシレンのユニットであって、少なくとも１つの下記一般式（２）で示される化合物から誘導されるユニットを有し、Ｒ3は、炭素数１〜１０のアルキレンのユニット、シクロヘキシレンのユニット、またはジメチレンシクロヘキシレンのユニットを示し、ｍは、２〜４０である。なお、Ｒ2は、繰り返し単位において、同一または異なっていてもよい。）
【００１８】
【化４】
2005206720.tif 000005
【００１９】
（式中、Ｒ4およびＲ5は同一または異なっており、水素原子、炭素数１〜４個のアルキル基、炭素数１〜４個のアルコキシ基、アリール基、またはハロゲン原子を示す。また、Ｒ6およびＲ7は同一または異なっており、水酸基または炭素数１〜１２の直鎖状もしくは分岐状のヒドロキシアルキル基、ラジカル重合性不飽和基、または（メタ）アクリロイル基である。）
【００２０】
前記一般式（２）で示される化合物から誘導されるユニット以外のＲ1およびＲ2は、耐加水分解性および耐紫外線性の点で、ジメチレンシクロヘキシレンのユニットであることが好ましい。前記Ｒ3は、耐加水分解性および耐紫外線性の点で、シクロヘキシレンのユニットであることが好ましい。
【００２１】
また、前記一般式（２）において、Ｒ4およびＲ5は、コストの点で、水素原子が好ましい。Ｒ6およびＲ7は、炭素数１〜１２の直鎖状もしくは分岐状のヒドロキシアルキル基であることが好ましく、なかでも、２塩基酸との反応性の点で、炭素数２〜１２の直鎖状ヒドロキシアルキル基が好ましい。さらには、炭素数２のヒドロキシアルキル基が好ましい。また、ｍは、２〜４０である。ｍが２より小さいと、前記一般式（２）で示される化合物から誘導されるユニットの量が多くなるため合成できない。ｍが４０をこえると、分子量が大きくなるため、やはり合成しにくくなる。
【００２２】
前記Ｒ3が、炭素数１〜１０のアルキレンユニットであると、他のモノマーとラジカル重合が可能となる点で好ましい。さらに、ラジカル重合性の点で、エチレンユニットが好ましい。
【００２３】
また、本発明の反応性紫外線吸収剤は、下記一般式（２）で示されるベンゾトリアゾール系紫外線吸収剤と、ジカルボン酸化合物またはジオール化合物との反応により得られる。
【００２４】
【化５】
2005206720.tif 000006
【００２５】
（式中、Ｒ4およびＲ5は同一または異なっており、水素原子、炭素数１〜４個のアルキル基、炭素数１〜４個のアルコキシ基、アリール基、またはハロゲン原子を示す。また、Ｒ6およびＲ7は同一または異なっており、水酸基または炭素数１〜１２の直鎖状もしくは分岐状のヒドロキシアルキル基、ラジカル重合性不飽和基、または（メタ）アクリロイル基である。）
【００２６】
前記Ｒ4およびＲ5は、コストの点で、水素原子が好ましい。また、Ｒ6およびＲ7は、炭素数１〜１２の直鎖状もしくは分岐状のヒドロキシアルキル基であることが好ましく、なかでも、２塩基酸との反応性の点で、炭素数２〜１２の直鎖状ヒドロキシアルキル基が好ましい。さらには、炭素数２のヒドロキシアルキル基が好ましい。なかでも、ＲＵＶＡ−１００（大塚化学（株））が好ましい。
【００２７】
前記ベンゾトリアゾール系紫外線吸収剤と反応されるジカルボン酸化合物としては、フマル酸（以下、ＦＡと称す）、マレイン酸およびイタコン酸などの不飽和２塩基酸、アジピン酸およびセバシン酸などの脂肪族ジカルボン酸、１，４−シクロヘキサンジカルボン酸（以下、１，４−ＣＨＤＡと称す）などの脂環族ジカルボン酸、または、それらのアルキルエステルなどがあげられる。なかでも、ラジカル重合性、耐加水分解性および耐紫外線性の点で、ＦＡおよび１，４−ＣＨＤＡが好ましい。
【００２８】
また、前記ベンゾトリアゾール系紫外線吸収剤と反応されるジオール化合物としては、１，４−シクロヘキサンジメタノール（以下、１，４−ＣＨＤＭと称す）および１，２−シクロヘキサンジメタノールなどの脂環族グリコール、または、ネオペンチルグリコールおよび１，４−ブタンジオールなどの脂肪族グリコールなどがあげられる。なかでも、耐加水分解性および耐紫外線性の点で、１，４−ＣＨＤＭが好ましい。
【００２９】
前記反応は、一般式（２）で示されるベンゾトリアゾール系紫外線吸収剤と、ジカルボン酸化合物およびジオール化合物より選ばれる１種以上の化合物とを、必要に応じて溶媒または触媒を使用して、温度１６０〜２６０℃で、１〜５時間行われる。反応温度が１６０℃より低いと、脱水反応が起こらない傾向があり、２６０℃をこえると、着色する傾向がある。とくには１８０〜２４０℃が好ましい。
【００３０】
ここで、前記反応は、前記ベンゾトリアゾール系紫外線吸収剤を１〜６０重量％、およびジカルボン酸化合物およびジオール化合物より選ばれる１種以上の化合物を４０〜９９重量％使用して行われる。前記ベンゾトリアゾール系紫外線吸収剤が、１重量％より少ないと、紫外線を吸収できない傾向にあり、６０重量％をこえると、一般式（２）で示されるベンゾトリアゾール系紫外線吸収剤を溶解できないため、均一な反応が起こりにくくなる傾向にある。
【００３１】
本発明の反応性紫外線吸収剤は、前記ジカルボン酸化合物によって、加えられるポリマーを構成するモノマーとラジカル重合または縮重合されて使用されるか、またはポリマーに添加して使用される。
【００３２】
前記ポリマーとしては、ポリエステル、ポリカーボネートおよびポリウレタンなどの熱可塑性樹脂、または、フェノール樹脂、エポキシ樹脂およびアミノ樹脂などの熱硬化性樹脂などがあげられ、なかでも、相溶性の点で、ポリエステルおよびポリカーボネートが好ましい。
【００３３】
ラジカル重合用または縮重合用として本発明の紫外線吸収剤を使用する場合、数平均分子量の下限は、好ましくは８００、より好ましくは１，０００であり、その上限は、３，０００、好ましくは２，０００である。数平均分子量が３，０００をこえると、ラジカル重合または縮重合時に粘度が高くなり、均一な反応が起こりにくくなる傾向にある。
【００３４】
ラジカル重合反応は、ラジカル重合開始剤の存在下、基材モノマーと混合され、温度６０〜１５０℃で、２〜５時間行われることが好ましい。また、縮重合反応は、基材モノマーと混合され、温度１６０〜２４０℃で、２〜５時間行われることが好ましい。
【００３５】
前記基材モノマー４０〜９９重量％に対し、反応性紫外線吸収剤は１〜６０重量％加えられることが好ましい。前記反応性紫外線吸収剤が、１重量％より少ないと、紫外線を吸収できない傾向にあり、６０重量％をこえると、一般式（２）で示されるベンゾトリアゾール系紫外線吸収剤を溶解できないため、均一な反応が起こりにくくなる傾向にある。
【００３６】
また、数平均分子量５，０００〜２０，０００の反応性紫外線吸収剤は、ポリマー添加剤として使用されうる。添加は、成形前のポリマーに対して行われる。
【００３７】
前記数平均分子量は、好ましくは５，０００〜２０，０００、より好ましくは５，０００〜１０，０００である。数平均分子量が５，０００より小さいと、加えられたポリマーの物性が低下する傾向にあり、２０，０００をこえると、相溶性が悪くなり、混ざりにくくなる傾向にある。
【００３８】
前記ポリマー１００重量部に対し、反応性紫外線吸収剤は１〜３０重量部加えられることが好ましい。前記反応性紫外線吸収剤が、１重量部より少ないと、紫外線を吸収できない傾向にあり、３０重量部をこえると、樹脂の経時による黄変が目立つ傾向にある。
【００３９】
本発明のラジカル重合用および縮重合用としての反応性紫外線吸収剤は、使い捨てコンタクトレンズおよび人工水晶体に使用されている紫外線吸収剤の代替材料として使用することが可能である。
【００４０】
また、その他、屋外建材用塗料、自動車用塗料、粉体塗料、クリアトップコーティング、インクジェット印刷材および昇華転写印刷材のオーバープリント保護コート層、ＬＣＤディスプレイなどに使用する粘着剤、各種印刷物用保護フィルム、繊維処理ポリマー薬剤、オレフィン化粧材用保護コーティング、窓貼り用保護フィルムなどの材料に添加し、紫外線カット機能を付与することができる。
【００４１】
本発明のポリマー添加剤としての反応性紫外線吸収剤は、たとえば、ポリカーボネート樹脂に添加して、建材用途およびレンズ用途に使用することができる。ポリエステル樹脂に添加すれば、ＰＥＴボトル用途およびＰＥＴフィルム用途として、また、プレコート鋼板用塗料用途および接着剤用途などに使用される。
【実施例】
【００４２】
本発明を、実施例により具体的に説明する。
【００４３】
実施例１
冷却管、チッ素導入管、温度計および撹拌器を備えたガラス製フラスコにベンゾトリアゾール系紫外線吸収剤（式（３）で示される紫外線吸収剤、ＲＵＶＡ−１００、大塚化学（株））／１，４−ＣＨＤＭ／１，４−ＣＨＤＡ／ＦＡ＝５２２／２８８／１７２／１１６（重量比）を加えた。チッ素ガスを導入しながら、反応温度２００℃で３時間、さらに２４０℃で１時間反応を行い、ＲＵＶＡ−１００含量約５０％のポリエステルポリオール（Ｐ１）を得た。この反応性紫外線吸収剤は、ラジカル重合可能なポリエステルポリオールであり、酸価（ｍｇＫＯＨ／ｇ）０．５、ＧＰＣ分析による数平均分子量１０１５であった。
【００４４】
比較例１
１，４−ＣＨＤＭ／１，４−ＣＨＤＡ／ＦＡ＝５７６／３４４／１１６（重量比）を使用し、ベンゾトリアゾール系紫外線吸収剤を使用しないこと以外は、実施例１同様にして、ポリエステルポリオール（Ｐ２）を得た。酸価（ｍｇＫＯＨ／ｇ）は０．５、ＧＰＣ分析による数平均分子量は９８０であった。
【００４５】
［アクリル樹脂の製造］
冷却管、チッ素導入管、温度計および撹拌器を備えたガラス製フラスコに、溶媒としてキシレン７０重量部およびシクロヘキサノン３０重量部を仕込み、１４０℃に昇温した。ついで、表１に示す重合用成分を５時間かけて滴下し、アクリル樹脂ａ１〜ａ４を得た。なお、数値は、すべて重量部を示す。
【００４６】
【表１】
2005206720.tif 000007
【００４７】
表中の略号について、以下に示す。
ＬＡ−８２：１，２，２，６，６−ペンタメチルピペリジニルメタクリレート（旭電化工業（株）製、ヒンダードアミン系光安定剤（ＨＡＬＳ））
２ＨＥＭＡ：２−ヒドロキシエチルメタクリレート
Ｓｔ：スチレン
２ＥＨＡ：２−エチルヘキシルアクリレート
ＭＭＡ：メチルメタクリレート
ＭＳ：α−メチルスチレンダイマー
ＴＢＰ：ｔ−ブチルパーオキシ−２−エチルヘキサノエート
【００４８】
［テストパネルの作製］
得られたアクリル樹脂ａ１〜ａ４それぞれ２１ｇに対して、デュラネートＴＰＡ−１００（旭化成工業（株）製、ポリイソシアネート、ＮＣＯ含有量２３．１％）４ｇを加え、ウレタン塗料（ＮＣＯ／ＯＨ＝１／１）を調整した。あらかじめホワイトコートされたスレート板に、アプリケーターを用いて、ドライ膜厚５０μｍになるように均一に塗装した。これを２０℃にて７日間乾燥し、テストパネルＡ１〜Ａ４を作製した。
【００４９】
［テスト条件および評価］
前記テストパネルについて、紫外線照射湿熱サイクルテストを行い、評価を行った。
（イ）紫外線照射湿熱サイクルテスト
紫外線劣化促進試験機アイスーパーＵＶテスター（岩崎電気（株）製、タイプＳＵＶ−Ｗ１３１）を使用し、ライト（紫外線強度１３０ｍｗ／ｃｍ2、雰囲気条件６０℃５０％ＲＨ×８時間）→デュー（結露条件３５℃１００％ＲＨ×８時間）→レスト（休止条件３５℃７０％ＲＨ×８時間）のサイクル耐候性テストを１０サイクル行った。
【００５０】
（ロ）塗膜の色目変化
紫外線照射湿熱サイクルテスト前後の塗膜の色目変化を、肉眼で評価した。
◎  変化なし
○  かすかに黄変している
△  少し黄変している
×  黄褐色に変化している
【００５１】
（ハ）塗膜の密着性
紫外線照射湿熱サイクルテスト後の塗膜にカッターで碁盤目に切込みを入れ、セロハンテープ（ニチバン（株）製）を貼った後、勢いよく剥がして、塗膜の剥離状態を判定した。
○  まったく剥離しない
△  わずかに剥離している
×  ひどく剥離している
【００５２】
【表２】
2005206720.tif 000008
【００５３】
実施例２
冷却管、チッ素導入管、温度計および撹拌器を備えたガラス製フラスコにベンゾトリアゾール系紫外線吸収剤（式（３）で示される紫外線吸収剤、ＲＵＶＡ−１００、大塚化学（株））／１，４−ＣＨＤＭ／１，４−ＣＨＤＡ＝５２２／２８８／３４４（重量比）を加えた。チッ素ガスを導入しながら、反応温度２００℃で３時間、さらに２４０℃で１時間反応を行い、ＲＵＶＡ−１００含量約４５％のポリエステルポリオール（Ｐ３）を得た。この反応性紫外線吸収剤は、縮重合可能なポリエステルポリオールであり、酸価（ｍｇＫＯＨ／ｇ）０．４、ＧＰＣ分析による数平均分子量１０６０であった。
【００５４】
実施例３
冷却管、チッ素導入管、温度計および撹拌器を備えたガラス製フラスコにベンゾトリアゾール系紫外線吸収剤（式（３）で示される紫外線吸収剤、ＲＵＶＡ−１００、大塚化学（株））／１，４−ＣＨＤＭ／１，４−ＣＨＤＡ＝２６１０／８６４／１７２０（重量比）を加えた。チッ素ガスを導入しながら、反応温度２００℃で３時間、さらに２４０℃で３時間反応を行い、ＲＵＶＡ−１００含量約５０％のポリエステルポリオール（Ｐ４）を得た。この反応性紫外線吸収剤は、酸価（ｍｇＫＯＨ／ｇ）０．７、ＧＰＣ分析による数平均分子量５１００であり、ポリエステル樹脂の添加剤として使用できるものである。
【００５５】
この結果より、本発明の反応性紫外線吸収剤を使用した樹脂は、前記反応性紫外線吸収剤のブリードアウトが少なく、紫外線吸収性能を維持していることがわかる。したがって、本発明の反応性紫外線吸収剤は、他のモノマーとの重合性に優れ、また、樹脂への分散性に優れていることが示された。